(57)【要約】【課題】耐熱性を持ち品質を維持しつつ、ビール瓶等からの剥離が容易な蒸着ラベルを提供する。【解決手段】紙基７材の一方の面に、アルカリ可溶性の硬化型樹脂からなる目止め層６、アルミ蒸着層５をこの順に設け、紙基材の他方の面に、アルカリ可溶性樹脂層８を設けたことを特徴とする蒸着ラベルとする。さらに目止め層６をポリエステル系主剤と硬化剤を含む樹脂組成物もしくはアクリル系樹脂と硬化剤を含む樹脂組成物とした蒸着ラベルとする。【選択図】図１
2017219682.tif 000002
【特許請求の範囲】
【請求項１】
紙基材の一方の面に、アルカリ可溶性の硬化樹脂からなる目止め層、アルミ蒸着層をこの順に設け、紙基材の他方の面に、アルカリ可溶性樹脂層を設けたことを特徴とする蒸着ラベル。
【請求項２】
前記目止め層が、ポリエステル系主剤と硬化剤を含む樹脂組成物もしくはアクリル系樹脂と硬化剤を含む樹脂組成物であることを特徴とする請求項１に記載の蒸着ラベル。
【請求項３】
前記硬化剤（Ａ）及びポリエステル系主剤（Ｂ）の比率Ａ／Ｂが０．１〜０．７であることを特徴とする請求項２に記載の蒸着ラベル。
【請求項４】
前記ポリエステル系主剤の分子量が１００００〜３００００であることを特徴とする請求項２又は３に記載の蒸着ラベル。
【請求項５】
前記アルミ蒸着層上に、さらにアクリル可溶性のアクリル樹脂からなるアンカーコート層を備えることを特徴とする請求項１ないし４のいずれかに記載の蒸着ラベル。
【請求項６】
前記アンカーコート層上に、さらに印刷層と、オーバーコート層とを備えることを特徴とする請求項５に記載の蒸着ラベル。
【発明の詳細な説明】
【技術分野】
【０００１】
本発明はビール、ウイスキー、酒、ドリンク剤等の瓶に貼付するラベルに関するもので
あり、特に高級感を付与するために蒸着紙を用いた蒸着ラベルであり、使用後に瓶を回収
しそこに添付してある蒸着ラベルを剥がし、更にまた新たに蒸着ラベルを貼付することに
より瓶容器を繰り返し利用する用途に優れた特性を有する蒸着ラベルに関するものである。
【背景技術】
【０００２】
ビール、ウイスキー、酒、ドリンク剤等の瓶に貼付する蒸着ラベルは、蒸着紙等を原紙として、その上に印刷インキを用いて絵柄を印刷することで作製される。印刷後は、ラベル寸法に打ち抜き、蒸着ラベル裏面に接着剤を塗工して瓶に貼付される。
【０００３】
また、蒸着ラベルを貼付した瓶、例えばビール瓶、焼酎瓶などは、回収して洗瓶処理を行い再利用する場合が多い。一般的に、洗瓶処理工程ではアルカリ洗浄液を用いており、蒸着ラベルはアルカリ洗浄液に浸漬されることで、瓶から剥がれ落ちる機能を有していることが望まれる。
【０００４】
特許文献１には、紙基材上にクレーコート層、蒸着層、印刷層を設け、印刷層のアンダーコート層とオーバーコート層に紫外線硬化型のアルカリ可溶性樹脂を用いることによって、印刷層を剥離しやすくしたラベルが開示されている。しかし、ビンに貼着する粘接着剤とラベルの剥離容易性については言及されていない。
【０００５】
特許文献２には、紙基材とアルミ蒸着層の間に、押し出し成形したアルカリ可溶性の熱可塑性樹脂層を設けた蒸着ラベルが開示されている。この構成によれば、洗浄時に上記アルカリ可溶性の熱可塑性樹脂層がアルカリ水溶液によって溶解し、紙基材および粘接着剤に浸透することで剥離が進むと考えられる。一方、アルミ蒸着層を形成する際に、蒸着によって加熱されることから、耐熱性が必要とされるが、押し出し可能な熱可塑性樹脂を用いることで、耐熱性が低下してしまうという問題がある。
【先行技術文献】
【特許文献】
【０００６】
【特許文献１】実用新案登録第２５６９９２８号
【特許文献２】特開平１１−８５０３５
【発明の概要】
【発明が解決しようとする課題】
【０００７】
以上のような、問題点を鑑み、本発明は、耐熱性を持ち品質を維持しつつ、ビール瓶等からの剥離が容易な蒸着ラベルを提供することを課題とする。
【課題を解決するための手段】
【０００８】
上記課題を解決するためになされた第１の発明は、紙基材の一方の面に、アルカリ可溶性の硬化樹脂からなる目止め層、アルミ蒸着層をこの順に設け、紙基材の他方の面に、アルカリ可溶性樹脂層を設けたことを特徴とする蒸着ラベルである。
第２の発明は、さらに前記目止め層が、ポリエステル系主剤と硬化剤を含む樹脂組成物、または、アクリル系樹脂組成と硬化剤であることを特徴とするものである。
第３の発明は、さらに前記  硬化剤（Ａ）及びポリエステル系主剤（Ｂ）の比率Ａ／Ｂが０．１〜０．７であることを特徴とするものである。
第４の発明は、前記ポリエステル系主剤の分子量が１００００〜３００００であることを特徴とするものである。
第５の発明は、前記アルミ蒸着層上に、さらにアルカリ可溶性のアクリル樹脂からなるアンカーコート層を備えることを特徴とするものである。
第６の発明は、前記アンカーコート層上に、さらに印刷層と、オーバーコート層とを備えることを特徴とするものである。
【発明の効果】
【０００９】
本発明によれば、アルミ蒸着層を形成する目止め層が耐熱性とアルカリ可溶性を備え、かつ紙基材のアルミ蒸着層とは反対面にアルカリ可溶性の樹脂層を備えることで、ビール瓶等からの剥離が容易で高品質な蒸着ラベルとなる。
【図面の簡単な説明】
【００１０】
【図１】本発明の蒸着ラベルの一実施例の断面図である。
【図２】本発明の蒸着ラベルの別の実施例の断面図である。
【発明を実施するための形態】
【００１１】
以下、本発明の実施の形態を、図面を用いて説明する。
【００１２】
図１は本発明の蒸着ラベルの一実施形態の拡大断面図である。図１の断面図に示すように、本発明の蒸着ラベル（原紙）９は、紙基材７の一方の面に、目止め層６、アルミ蒸着層５、アンカーコート層４をこの順に設け、紙基材７の他方の面にアルカリ可溶性樹脂層８を設けた構成となっている。さらに図２に示すように、アンカーコート層上に印刷層２、印刷層２、オーバーコート層１を設けた印刷済み蒸着ラベル１０をガラス瓶等の貼着面Ｓに接着剤層９を介して貼付することができる。
【００１３】
本発明の紙基材７は、具体的には純白紙等が用いられ、水に浸漬した時の水中伸度２．５％以下、特に１．５％以下であることが好ましい。これ以上の水中伸度の紙基材を用いた場合、水滴等が付着すると、各層に亀裂等が発生し、外観が低下するおそれがある。
【００１４】
本発明の目止め層６は、アルミ蒸着層５を形成する蒸着物の紙基材７への入り込みを防ぐため、あるいは、蒸着ラベル原紙の凹凸、ピンホール等の目止めを行うためのものである。
【００１５】
目止め層６を形成するための材料として、例えばメラミン樹脂、アルキッド樹脂、ポリフェノール樹脂、アクリル樹脂、ポリエステル樹脂、ウレタン樹脂のいずれか、もしくはこれら樹脂の２種以上の混合でなる樹脂が用いられるが、特に、蒸着ラベルに洗瓶性を持たせるため、アルカリ成分によって、結合を切断されるドメインを有した樹脂が用いられる。これらの樹脂は、例えばキシレン、トルエン、水等を主成分とした溶剤に溶解して塗布液として、目止め層６を形成する。
【００１６】
本発明の目止め層６を構成する樹脂は、特に主剤と硬化剤を含む２液硬化型、熱硬化型樹脂、光硬化型樹脂が好ましく、水酸化ナトリウム（アルカリ洗浄液）に可溶なものであれば良い。主剤としては、アクリル系樹脂、ポリエステル系樹脂、ニトロセルロース系樹脂等を用いることができる。硬化剤としては、メラミン系樹脂、イソシアネート系樹脂を用いることができる。
【００１７】
アクリル可溶性及び耐熱性の点から、ポリエステル系主剤と、メラミン系樹脂架橋剤の組み合わせを含むことが特に好ましい。
【００１８】
硬化剤の割合を（Ａ）、ポリエステル系主剤の割合を（Ｂ）とした際の比率Ａ／Ｂが０．１〜０．７であることが好ましい。０．１以上だと耐熱性を保つことができ、０．７以下だと硬化樹脂がアルカリ洗浄液に対して膨潤し、適度に溶解させることができる。
【００１９】
さらにポリエステル系主剤の分子量は、１００００〜３００００であることが好ましい。より耐熱性を向上させることができる。
【００２０】
目止め層６には、効果を維持できる範囲で他の材料を添加しても良い。
例えば、水酸化ナトリウムへの溶解性高い樹脂や微粒子を添加、または樹脂層中に海島構造を設ける事で、紙基材側へのアルカリ洗浄液の浸透性を高めることができる。好ましい微粒子及び海島構造の島領域の平均粒子径は０．1〜２．０μｍである。
【００２１】
目止め層６は、上記塗布液をグラビア方式あるいはロールコート方式等で紙基材７の表面に塗布することで形成することができる。また、その塗布量は２ｇ／ｍ２以上５ｇ／ｍ２以下とすることが好ましい。２ｇ／ｍ２より小さい場合、目止め層６の平滑性が得られず、５ｇ／ｍ２より大きい場合、洗瓶適性が劣ってくる。
【００２２】
また、蒸着ラベルを構成する金属蒸着層は、ラベルに光沢を与え美粧性を付与するものであり、特にアルカリ洗浄液への溶解性及びコスト上からも有利なアルミ蒸着層５が好ましい。アルミ蒸着層の膜厚は、３０ｎｍ〜８０ｎｍが好ましい。膜厚が薄すぎると光沢が得られないおそれがある。
【００２３】
アルミ蒸着層５の形成方法は、一般的には、例えば、巻取り式真空蒸着機を用い、目止め層６が施されたウエブ状の紙基材７に、１４００℃前後に加熱された蒸発源中のアルミニウムを真空度１０−２Ｐａ程度に保持された真空ドラム中で蒸着することで得られる。
【００２４】
アルミ蒸着層５は、紙基材７の面に目止め層６を介して設けられているので、膜面が平滑で金属光沢を得られる。また、アルミ蒸着層５は金属光沢があるので、この上のアンカーコート層４、さらには下刷りニス層（図示せず）を介して設けられる印刷層２に美粧性等を付与したデザイン効果のある蒸着ラベルとすることができる。
【００２５】
また、本発明のアンカーコート層４は、アルミ蒸着層５を保護し、かつ、印刷層２や刷りニス層との密着性を良くすることを目的して設けられる。
【００２６】
アンカーコート層４を形成するための材料として、アクリル樹脂、ポリエステル樹脂等が用いられるが、アルカリ成分によって皮膜を破壊される、アルカリ可溶性のアクリル系樹脂が特に好ましい。これらの樹脂を、トルエン、酢酸ブチル等の溶剤に溶解して塗布液とし、あるいは水性（水溶性またはエマルジョン）の塗布液として、アンカーコート層４を形成する。
【００２７】
アンカーコート層４は、上記塗布液をグラビア方式あるいはロールコート方式等でアルミ蒸着層５に塗布することで形成することができる。また、その塗布量は０．１ｇ／ｍ２以上であることが好ましい。
【００２８】
本発明のアルカリ可溶性樹脂層８は、紙基材７の裏面（アルミ蒸着層積層面と反対の面）でのアルカリ洗浄液への剥離性を向上させるために設けられる。蒸着ラベルの端面及び紙基材７から浸透したアルカリ洗浄液によってアルカリ可溶性樹脂が溶解することで、蒸着ラベルの剥離が早まり、剥離が容易になる。
【００２９】
アルカリ可溶性樹脂層８を形成するための材料として、アクリル樹脂、ポリエステル樹脂等が用いられるが、アルカリ成分によって皮膜を破壊される、アルカリ可溶性のアクリル系樹脂が特に好ましい。これらの樹脂を、トルエン、酢酸ブチル等の溶剤に溶解して塗布液とし、あるいは水性（水溶性またはエマルジョン）の塗布液として、アルカリ可溶性樹脂層８を形成する。
【００３０】
アルカリ可溶性樹脂層８は、上記塗布液をグラビア方式あるいはロールコート方式等でアル紙基材７の裏面に塗布することで形成することができる。また、その塗布量は０．１ｇ／ｍ２以上であることが好ましい。
【００３１】
上記のようにして得られた蒸着ラベル原紙９をシート断裁し、例えばＵＶオフセット印刷、油性オフセット、フレキソ印刷、グラビア印刷により、アンカーコート層４の表面に下刷りニス層（無い場合もある）、印刷層２、オーバーコート層１を設け、ラベルデザインが多面付けされた蒸着ラベル１０を得る。
【００３２】
本発明の下刷りニス層は、アンカーコート層４とＵＶオフセットインキ等からなる印刷層２との密着性を良くすることを目的として設けられる。
【００３３】
本発明の印刷層２は絵柄を印刷する印刷層として、また、オーバーコート層１は印刷層のＵＶオフセットインキ層２を保護する層として、蒸着ラベル原紙９上にそれぞれ順に形成される。
【００３４】
印刷層２およびオーバーコート層１に用いられる材料としては、アルカリ成分によって、結合を切断されるドメインを有したニトロセルロース樹脂系、ポリアミド樹脂系、アクリル樹脂系、スチレン樹脂系が挙げられる。
【００３５】
下刷りニス層、印刷層２、オーバーコート層１は、それぞれオフセット印刷、グラビア印刷、フレキソ印刷により形成することができる。その塗膜厚みは、それぞれ０．５μｍ以上、５μｍ以下とすることが好ましい。
【００３６】
上記のようにして得られたウエブ状で多面付けされた蒸着ラベル１０を、個々の蒸着ラベル寸法に打ち抜いて、それらをラベラー（ラベル貼り機）のフィーダー部に積載し、そのフィーダー部から一枚ずつ取り出して、その裏面に接着剤を塗布し、瓶に貼り合わせる。
【００３７】
接着剤には、例えば、天然たんぱく質等を用いた糊、ポバール等の樹脂を用いた水性タイプ、アクリル、エチレン・酢酸ビニル共重合体等の樹脂を用いた水性エマルジョンタイプが使用できる。
【符号の説明】
【００３８】
１・・・オーバーコート層
２・・・印刷層
４・・・アンカーコート層
５・・・アルミ蒸着層
６・・・目止め層
７・・・紙基材
８・・・アルカリ可溶性樹脂層
９・・・蒸着ラベル（原紙）
１０・・・蒸着ラベル（印刷済み蒸着ラベル）
１１・・・接着剤層
【図１】
2017219682.tif 000003
【図２】
2017219682.tif 000004